(57)【要約】【課題】高い流動性を有し、かつ導電性を有する導電性組成物及び導電性接着剤を提供する。【解決手段】（Ａ）導電性粒子、（Ｂ）熱硬化性樹脂、（Ｃ）硬化剤、及び（Ｄ）下記式（１）：2020139011.tif 000009（式中、Ｒ１は、炭素数１〜６のアルキレン基であり、Ｒ２は、水素原子又はメチル基であり、Ｒ３及びＲ４は、各々独立して、水素原子又はメチル基であり、Ｒ５は、水素原子又は炭素数１〜６のアルキル基であり、ｎは、１〜６である。）の化合物を含む、導電性組成物である。【選択図】なし【特許請求の範囲】
【請求項１】
（Ａ）導電性粒子、（Ｂ）熱硬化性樹脂、（Ｃ）硬化剤、及び（Ｄ）下記式（１）：
【化６】
2020139011.tif 000008
（式中、Ｒ１は、炭素数１〜６のアルキレン基であり、Ｒ２は、水素原子又はメチル基であり、Ｒ３及びＲ４は、各々独立して、水素原子又はメチル基であり、Ｒ５は、水素原子又は炭素数１〜６のアルキル基であり、ｎは、１〜６である。）
の化合物を含む、導電性組成物。
【請求項２】
（Ａ）導電性粒子が、銀粒子である、請求項１に記載の導電性組成物。
【請求項３】
（Ｂ）熱硬化性樹脂が、エポキシ樹脂又はアクリル樹脂の少なくとも１つである、請求項１または２に記載の導電性組成物。
【請求項４】
（Ｃ）硬化剤が、アミン系硬化剤である、請求項１〜３のいずれか１項に記載の導電性組成物。
【請求項５】
導電性組成物中における（Ｄ）式（１）で表される化合物の量が、（Ａ）導電性粒子１００質量部に対して０．１〜５．０質量部である、請求項１〜４のいずれか１項に記載の導電性組成物。
【請求項６】
さらに（Ｅ）不飽和脂肪酸のトリグリセリドを含む、請求項１〜５のいずれか１項に記載の導電性組成物。
【請求項７】
導電性組成物中における（Ｅ）不飽和脂肪酸のトリグリセリドの量が、（Ａ）導電性粒子１００質量部に対して０．３〜５質量部ある、請求項６に記載の導電性組成物。
【請求項８】
請求項１〜７のいずれか１項に記載の導電性組成物を含む導電性接着剤。
【請求項９】
カメラモジュール用である、請求項８に記載の導電性接着剤。
【請求項１０】
請求項８又は９に記載の導電性接着剤の硬化物を含むカメラモジュール。
【発明の詳細な説明】
【技術分野】
【０００１】
本発明は、導電性組成物、それを含む導電性接着剤、及びその導電性接着剤の硬化物を含むカメラモジュールに関する。
【背景技術】
【０００２】
電子機器及び電気機器では、カメラモジュール及び発光ダイオード（ＬＥＤ）のような微小な電子部品を固定することが必要である。微小な電子部品の固定のためには、接着剤が用いられている。微小な電子部品の固定のために、近年、さらに小さい寸法の隙間へ接着剤を注入するという要求が多くなっているが、従来、小さい寸法の隙間へ注入するための接着剤は、絶縁性の接着剤に限られている。
【０００３】
一方、配線や電子部品の接合に用いられる導電性ペーストが知られている。例えば、特許文献１には、電気抵抗が低く、配線材料として好適な導電性ペーストとして、導電性粒子、バインダー樹脂及び該バインダー樹脂を溶解する溶媒を含む導電性ペーストであって、カーボンナノチューブを含み、前記溶媒が特定構造のポリエーテル系溶媒を含む導電性ペーストが記載されている。また、特許文献１には、この導電性組成物をディスペンス方法で基材上に塗布することができることが記載されている。
【先行技術文献】
【特許文献】
【０００４】
【特許文献１】特開２０１０−１６５５９４号公報
【発明の概要】
【発明が解決しようとする課題】
【０００５】
電子機器及び電気機器において、カメラモジュール及び発光ダイオード（ＬＥＤ）のような微小な電子部品を固定する必要がある。例えば、カメラモジュールを機器に装着するときに、それを格納するものとしてブラケットを用いて、アクティブアライメント工法という方法が採用されている。
【０００６】
アクティブアライメント工法では、まず、ブラケットに対してカメラモジュールの位置を調整し、仮固定用接着剤により、ブラケットに対してカメラモジュールを固定する。具体的には、仮固定用接着剤を導入し、カメラモジュールの位置を調整して位置を決めした後、仮固定用接着剤をＵＶ硬化させることで、ブラケットに対して所定の位置でカメラモジュールを固定する。
【０００７】
次に、カメラモジュールとブラケットとの間の隙間の半分程の高さまで、導電性ペーストを導入する。導電性ペーストを導入することにより、カメラモジュールとブラケットとの間の導電性を得ることができるので、ブラケットに対するカメラモジュールのアースを取ることができる。
【０００８】
最後に、カメラモジュールとブラケットとの間の隙間の残りの部分に、ブラケットフィル用の接着剤を導入することにより、カメラモジュールとブラケットとの間の隙間を埋め、最終的にカメラモジュールを本固定する。カメラモジュールとブラケットとの間の隙間の寸法は小さいので、ブラケットフィル用の接着剤には、高い流動性が必要となる。
【０００９】
カメラモジュールの接着のために、近年、さらに、小さい寸法の隙間へ接着剤を注入するという要求が多くなっている。従来、小さい寸法の隙間へ注入するための接着剤は、絶縁性の接着剤に限られていた。導電性接着剤は、導電性を付与するための導電性フィラー（例えば、金属粒子）を多く含有するため、流動性が低く、小さい寸法の隙間へ注入するための接着剤としては用いられていなかった。
【００１０】
一方、電子機器及び電気機器の製造コストを下げるためには、より簡単に電子部品を装着することが必要である。導電性接着剤の流動性が高い場合には、上述のアクティブアライメント工法において、導電性ペースト及びブラケットフィル用の接着剤を、一種類の導電性接着剤により代替できる可能性がある。すなわち、流動性が高い導電性接着剤を用いることにより、ブラケットに対するカメラモジュールのアースを取る工程、及び最終的にカメラモジュールを固定する工程の２つの工程を、１つの工程により行うことができる可能性があり、製造コストの低下が期待できる。
【００１１】
そこで、本発明は、高い流動性を有し、かつ導電性を有する導電性組成物及び導電性接着剤を提供することを目的とする。
【課題を解決するための手段】
【００１２】
前記課題を解決するための具体的手段は以下の通りである。
本発明の第一の実施形態は、
（Ａ）導電性粒子、（Ｂ）熱硬化性樹脂、（Ｃ）硬化剤、及び（Ｄ）下記式（１）：
【化１】
2020139011.tif 000002
（式中、Ｒ１は、炭素数１〜６のアルキレン基であり、Ｒ２は、水素原子又はメチル基であり、Ｒ３及びＲ４は、各々独立して、水素原子又はメチル基であり、Ｒ５は、水素原子又は炭素数１〜６のアルキル基であり、ｎは、１〜６である。）
の化合物を含む、導電性組成物である。
本発明の第二の実施形態は、第一の実施形態の導電性組成物を含む導電性接着剤である。
本発明の第三の実施形態は、第二の実施形態の導電性接着剤の硬化物を含むカメラモジュールである。
【発明の効果】
【００１３】
本発明の第一の実施態様によれば、高い流動性を有し、かつ導電性を有する導電性組成物を得ることができる。また、本発明の第二の実施態様によれば、高い流動性を有し、かつ導電性を有する導電性接着剤を得ることができる。さらに、本発明の第三の実施態様によれば、高い流動性を有し、かつ導電性を有する導電性接着剤を用いて固定されたカメラモジュールを得ることができる。
【図面の簡単な説明】
【００１４】
【図１】導電性組成物の流動性を測定するための治具を側面から見た模式図である。
【図２】導電性組成物の流動性を測定するための治具を上面から見た模式図である。
【図３】導電性組成物の電気抵抗の測定するための、電極及び導電性組成物の配置を示す模式図である。
【図４】ジェットディスペンス装置（ジェットディスペンサー）の一例の断面模式図である。
【発明を実施するための形態】
【００１５】
［導電性組成物］
本発明の第一の実施形態である導電性組成物は、（Ａ）導電性粒子、（Ｂ）熱硬化性樹脂、（Ｃ）硬化剤、及び（Ｄ）下記式（１）：
【化２】
2020139011.tif 000003
（式中、Ｒ１は、炭素数１〜６のアルキレン基であり、Ｒ２は、水素原子又はメチル基であり、Ｒ３及びＲ４は、各々独立して、水素原子又はメチル基であり、Ｒ５は、水素原子又は炭素数１〜６のアルキル基であり、ｎは、１〜６である。）
で表される化合物を含む。本実施形態によれば、高い流動性を有し、かつ導電性を有する導電性組成物を得ることができる。
【００１６】
（Ａ）導電性粒子
本実施形態の導電性組成物は、（Ａ）導電性粒子を含む。（Ａ）導電性粒子としては、特に制限されないが、導電性の金属粒子を用いることができる。金属粒子の金属の種類としては、銀（Ａｇ）、金（Ａｕ）、銅（Ｃｕ）、ニッケル（Ｎｉ）、パラジウム（Ｐｄ）、白金（Ｐｔ）、スズ（Ｓｎ）及びこれらの合金等であることができる。（Ａ）導電性粒子は、１種類の金属粒子又は合金粒子を単独で使用しても、２種類以上の金属粒子又は合金粒子を併用してもよい。
【００１７】
本実施形態では、（Ａ）導電性粒子が、銀粒子又は銀を含む合金粒子であることが好ましく、銀粒子であることがより好ましい。銀の電気伝導率は、他の金属と比べて高い。導電性粒子としての銀粒子を用いることにより、より高い導電性の導電性組成物を得ることができる。
【００１８】
（Ａ）導電性粒子の形状は、特に限定されず、例えば、球状、粒状、フレーク状、又は鱗片状の導電性粒子を用いることが可能である。例えば、球状又は粒状の導電性粒子を用いることにより、より高い導電性の導電性組成物を得ることができる。
【００１９】
（Ａ）導電性粒子の平均粒径は、０．１μｍ〜５０μｍが好ましく、０．１μｍ〜１０μｍがより好ましく、さらに好ましくは０．１μｍ〜７μｍであり、最も好ましくは０．１μｍ〜５μｍである。ここでいう平均粒径は、レーザー回折散乱式粒度分布測定法により得られる体積基準メジアン径（ｄ５０）を意味する。
【００２０】
（Ａ）導電性粒子の製造方法は、特に限定されず、例えば、還元法、粉砕法、電解法、アトマイズ法、熱処理法、あるいはそれらの組合せによって製造することができる。例えば、銀粒子についてもこれらの製造方法で製造することができる。フレーク状の銀粒子は、例えば、球状または粒状の銀粒子をボールミル等によって押し潰すことによって製造することができる。
【００２１】
（Ｂ）熱硬化性樹脂
本実施形態の導電性組成物は、（Ｂ）熱硬化性樹脂を含む。（Ｂ）熱硬化性樹脂は、接着対象物をつなぎあわせて固定し、また、導電性組成物中の無機材料である（Ａ）導電性粒子同士をつなぎあわせるものである。
【００２２】
（Ｂ）熱硬化性樹脂としては、例えば、エポキシ樹脂、アクリル樹脂、ウレタン樹脂、ビニルエステル樹脂、シリコーン樹脂、フェノール樹脂、ユリア樹脂、メラミン樹脂、不飽和ポリエステル樹脂、ジアリルフタレート樹脂、ポリイミド樹脂等を用いることができる。これらの樹脂は、単独で使用してもよく、２種類以上を混合して使用してもよい。
【００２３】
本実施形態の導電性組成物は、（Ｂ）熱硬化性樹脂として、エポキシ樹脂又はアクリル樹脂の少なくとも１つを含むことが好ましい。（Ｂ）熱硬化性樹脂が、エポキシ樹脂又はアクリル樹脂の少なくとも１つを含むことにより、固定対象の電子部品の固定をより確実に行うことができる。
【００２４】
エポキシ樹脂は、常温（２５℃±５℃）で液状であることが好ましい。但し、常温で固体のエポキシ樹脂を希釈剤等により希釈し、液状にして用いることも可能である。エポキシ樹脂としては、例えば、ビスフェノールＡ、ビスフェノールＦなどのグリシジルエーテルであるビスフェノール型エポキシ樹脂：ジグリシジルアニリン、ジグリシジルオルソトルイジン、パラアミノフェノール型エポキシ樹脂などの液状グリシジルアミン型エポキシ樹脂；（３’，４’−エポキシシクロヘキサン）メチル−３，４−エポキシシクロヘキシルカルボキシレート、１−メチル−４−（２−メチルオキシラニル）−７−オキサビシクロ［４，１，０］ヘプタンなどの脂環型エポキシ樹脂；２，２−ビス（４−ヒドロキシシクロヘキシル）プロパンジグリシジルエーテルなどの水添型エポキシ樹脂、１，３−ビス（３−グリシドキシプロピル）−１，１，３，３−テトラメチルジシロキサンなどのエポキシ基を有するシクロヘキサンオリゴマー、ノボラック型エポキシ樹脂、ナフタレン型エポキシ樹脂等を用いることができる。エポキシ樹脂は、上述したエポキシ樹脂のうち、いずれか１種を用いてもよいし、２種以上を併用してもよい。保存安定性の観点から、ビスフェノールＡ、ビスフェノールＦなどのグリシジルエーテルであるビスフェノール型エポキシ樹脂が好ましい。
【００２５】
アクリル樹脂は、常温（２５℃±５℃）で液状であることが好ましい。但し、常温で固体のアクリル樹脂を希釈剤等により希釈し、液状にして用いることも可能である。熱硬化性アクリル樹脂に使用される成分としては、耐熱性を確保する点を考慮すると、２個以上の（メタ）アクリロイル基を持つ化合物が好ましく、２〜６個の（メタ）アクリロイル基を持つ化合物がより好ましく、２個の（メタ）アクリロイル基を持つ化合物がさらに好ましい。また、粘度や硬化物物性（接着強度や柔軟性など）の調整のため、２個の（メタ）アクリロイル基を持つ化合物に加えて、１個の（メタ）アクリロイル基を持つ化合物を用いることもできる。
【００２６】
１個の（メタ）アクリロイル基を持つ化合物としては、例えば、炭素数４から１６のアルキル（メタ）アクリレート、炭素数２から１４のβカルボキシアルキル（メタ）アクリレート、炭素数２から１４のアルキル化フェニル（メタ）アクリレート、メトキシポリエチレングリコール（メタ）アクリレート、フェノキシポリエチレングリコール（メタ）アクリレート及びイソボニル（メタ）アクリレートなどが挙げられる。
２個の（メタ）アクリロイル基を持つ化合物としては、例えば、エチレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、１，３−ブタンジオールジ（メタ）アクリレート、ネオペンチルグリコールジ（メタ）アクリレート、ダイマージオールジ（メタ）アクリレート、ジメチロールトリシクロデカンジ（メタ）アクリレートなどが挙げられる。
また、ジエチレングリコールジ（メタ）アクリレート、トリエチレングリコールジ（メタ）アクリレート、テトラエチレングリコールジ（メタ）アクリレート、ポリエチレングリコールジ（メタ）アクリレート、トリプロピレングリコールジ（メタ）アクリレート、ポリプロピレングリコールジ（メタ）アクリレートなどが挙げられる。
また、グリセリンジ（メタ）アクリレート、トリメチロールプロパンジ（メタ）アクリレート、ペンタエリスリトールジ（メタ）アクリレート、ジンクジ（メタ）アクリレート、シクロヘキサンジオールジ（メタ）アクリレート、シクロヘキサンジメタノールジ（メタ）アクリレート、シクロヘキサンジエタノールジ（メタ）アクリレート、シクロヘキサンジアルキルアルコールジ（メタ）アクリレート、ジメタノールトリシクロデカンジ（メタ）アクリレートなどが挙げられる。
また、ビスフェノールＡ、ビスフェノールＦまたはビスフェノールＡＤ１モルとグリシジルアクリレート２モルとの反応物、ビスフェノールＡ、ビスフェノールＦまたはビスフェノールＡＤ１モルとグリシジルメタクリレート２モルとの反応物などが挙げられる。
アクリル樹脂は、上述したアクリル樹脂のうち、いずれか１種を用いてもよいし、２種以上を併用してもよい。流動性の観点から、エチレングリコールジ（メタ）アクリレート、ジエチレングリコールジ（メタ）アクリレート、などの低分子量アクリル樹脂が好ましい。
【００２７】
導電性組成物中の（Ｂ）熱硬化性樹脂の量は、（Ａ）導電性粒子１００質量部に対して好ましくは３０〜８０質量部であり、より好ましくは３５〜７５質量部であり、さらに好ましくは４０〜７０質量部である。導電性組成物中の（Ｂ）熱硬化性樹脂の量が上記の範囲内の場合、接着対象物をつなぎあわせて固定することを確実にできる。また、導電性組成物中の無機材料である（Ａ）導電性粒子同士をつなぎあわせて固定することができ、（Ａ）導電性粒子による所定の導電性を維持することができる。
【００２８】
（Ｃ）硬化剤
本実施形態の導電性組成物は、（Ｃ）硬化剤を含む。（Ｃ）硬化剤は、（Ｂ）熱硬化性樹脂の硬化反応の活性化エネルギーを低下させる作用を有するものであり、（Ｂ）熱硬化性樹脂の硬化促進剤として知られている化合物であればいずれも使用できる。（Ｃ）硬化剤としては、例えば、アミン系硬化剤、フェノール系硬化剤、酸無水物を用いることができる。これらは単独で用いてもよいし、２種類以上を併用してもよい。なお、低粘度、耐吸湿性に優れ、且つガラス転移点（Ｔｇ）の調整が容易であるといった特性を有することから、アミン系硬化剤を用いることが好ましい。
【００２９】
アミン系硬化剤としては、鎖状脂肪族アミン、環状脂肪族アミン、芳香族アミン、脂肪芳香族アミン等を用いることができる。具体的には、トリエチレンテトラアミン、テトラエチレンペンタミン、ｍ−キシレンジアミン、トリメチルヘキサメチレンジアミン、２−メチルペンタメチレンジアミン、イソフォロンジアミン、１，３−ビスアミノメチルシクロヘキサン、ビス（４−アミノシクロヘキシル）メタン、ノルボルネンジアミン、１，２−ジアミノシクロヘキサン、Ｎ−アミノエチルピペラジン、１，４−ビス（２−アミノ−２−メチルプロピル）ピペラジン、ジエチルトルエンジアミン、ジメチルチオトルエンジアミン、４，４’−ジアミノ−３，３’−ジエチルジフェニルメタン、ビス（メチルチオ）トルエンジアミン、ジアミノジフェニルメタン、ｍ−フェニレンジアミン、ジアミノジフェニルスルホン、ジエチルトルエンジアミン、トリメチレンビス（４−アミノベンゾエート）、ポリテトラメチレンオキシド−ジ−ｐ−アミノベンゾエート、イミダゾール、ベンゾイミダゾール、２−エチル−４−メチルイミダゾール、２−メチルイミダゾール、トリジメチルアミノフェノール、トリジメチルアミノメチルフェノール、トリエタノールアミン、ベンジルメチルアミン、ヘキサメチレンテトラミン、トリエチレンジアミン、キノリン、Ｎ−メチルモルホリン、ジメチルアニリン、ジメチルシクロヘキシルアミン、１，８−ジアザビシクロ（５，４，０）ウンデセン−７（ＤＢＵ）、１，４−ジアザ−ビシクロ（２，２，２）オクタン等を用いることができる。
【００３０】
フェノール系硬化剤としては、フェノール性水酸基を有するモノマー、オリゴマー、ポリマー全般を指す。具体的には、フェノールノボラック樹脂およびそのアルキル化物またはアリル化物、クレゾールノボラック樹脂、フェノールアラルキル（フェニレン、ビフェニレン骨格を含む）樹脂、ナフトールアラルキル樹脂、トリフェノールメタン樹脂、ジシクロペンタジエン型フェノール樹脂等を用いることができる。
【００３１】
酸無水物としては、テトラヒドロ無水フタル酸、ヘキサヒドロ無水フタル酸、メチルテトラヒドロ無水フタル酸、メチルヘキサヒドロ無水フタル酸、メチルナジック酸無水物、水素化メチルナジック酸無水物、トリアルキルテトラヒドロ無水フタル酸、メチルシクロヘキセンテトラカルボン酸二無水物、無水フタル酸、無水トリメリット酸、無水ピロメリット酸、ベンゾフェノンテトラカルボン酸二無水物、エチレングリコールビスアンヒドロトリメリテート、グリセリンビス（アンヒドロトリメリテート）モノアセテート、ドデセニル無水コハク酸、脂肪族二塩基酸ポリ無水物、クロレンド酸無水物、メチルブテニルテトラヒドロフタル酸無水物、アルキル化テトラヒドロフタル酸無水物、メチルハイミック酸無水物、アルケニル基で置換されたコハク酸無水物、グルタル酸無水物等を用いることができる。
【００３２】
（Ｂ）熱硬化性樹脂が、その分子内にエチレン性不飽和基を有し、ラジカルによって重合反応が進行する化合物の場合は（例えば、アクリル樹脂、ビニルエステル樹脂）、（Ｃ）硬化剤としては、ラジカル開始剤を使用することもできる。ラジカル開始剤は、ラジカル反応を進めるために一定の反応条件でラジカルを発生させる化合物であればよい。ラジカル開始剤としては、有機過酸化物及びアゾ化合物等が挙げられるが、有機過酸化物が好ましい。
【００３３】
有機過酸化物としては、例えば、ケトンペルオキシド類、ジアシルペルオキシド類、ヒドロペルオキシド類、ジアルキルペルオキシド類、ペルオキシケタール類、アルキルペルエステル類、ペルカーボネート類から少なくとも１種類以上選択され、具体的には、１，１，３，３−テトラメチルブチルペルオキシ２−エチルヘキサナート、ｔ−ブチルペルオキシベンゾエート、ｔ−ブチルペルオキシネオデカノエート、クミルペルオキシネオデカノエート、1，１，３，３−テトラメチルブチルペルオキシネオデカノエート、ｔ−ブチルペルオキシベンゾエート、ジクミルペルオキシド、ｔｅｒｔ−ブチルα−クミルペルオキシド、ジ−ｔ−ブチルペルオキシド、ジ−ｔ−ヘキシルペルオキシド、ジ（２−ｔ−ブチルペルオキシイソプロピル）ベンゼン、２，２−ジ（４，４−ジ−（ブチルペルオキシ）シクロヘキシル）プロパン、ｐ−メンタンハイドロペルオキシド、ジイソプロピルベンゼンハイドロペルオキシド、１，１，３，３−テトラメチルブチルハイドロペルオキシド、クメンハイドロペルオキシド、１，１−ジ（ｔ−ブチルペルオキシ）シクロヘキサン、シクロヘキサノンペルオキシド、１，１−ジ（ｔ−ヘキシルペルオキシ）シクロヘキサン、ｂｉｓ（４−ｔｅｒｔ−ブチルシクロヘキシル)ペルオキシジカーボネートが挙げられる。これらは、単独で、又は２種以上を併用することができる。安定性と反応性の観点から、ｂｉｓ（４−ｔｅｒｔ−ブチルシクロヘキシル)ペルオキシジカーボネート、ジクミルペルオキシド、ｔｅｒｔ−ブチルα−クミルペルオキシドが、より好ましい。
【００３４】
アゾ化合物としては、２，２’−アゾビス（４−メトキシ−２，４−ジメチルバレロニトリル）、２，２’−アゾビス（２，４−ジメチルバレロニトリル）、１，１’−アゾビス（シクロヘキサン−１−カルボニトリル）、２，２’−アゾビス｛２−メチル−Ｎ−［２−（１−ヒドロキシブチル）］プロピオンアミド｝、２，２’−アゾビス［２−メチル−Ｎ−（２−ヒドロキシエチル）プロピオンアミド］、２，２’−アゾビス［Ｎ−（２−プロペニル）−２−メチルプロピオンアミド］、２，２’−アゾビス（Ｎ−シクロヘキシル−２−メチルプロピオンアミド、２，２’−アゾビス［２−（２−イミダゾリン−２−イル）プロパンが挙げられる。これらは、単独で、又は２種以上を併用することができる。
【００３５】
上記の各種の硬化剤を錯体化又はマイクロカプセル化した潜在性硬化剤も（Ｃ）硬化剤として好ましく使用することができる。このような錯体化又はマイクロカプセル化した潜在性硬化剤としては、例えば、アミン系硬化剤の表面をポリウレタン樹脂で被覆したものを用いることができる。
【００３６】
（Ｃ）硬化剤の量としては、（Ｂ）熱硬化性樹脂の重合反応性基に対して、（Ｃ）硬化剤の活性基の当量比が０．３〜２．５となることが好ましく、０．６〜１．５となることがより好ましい。
【００３７】
（Ｄ）式（１）の化合物
本実施形態の導電性組成物は、（Ｄ）下記式（１）：
【化３】
2020139011.tif 000004
（式中、Ｒ１は、炭素数１〜６のアルキレン基であり、Ｒ２は、水素原子又はメチル基であり、Ｒ３及びＲ４は、各々独立して、水素原子又はメチル基であり、Ｒ５は、水素原子又は炭素数１〜６のアルキル基であり、ｎは、１〜６である。）
で表される化合物を含む。（Ｄ）式（１）の化合物を含むことにより、高い流動性を有する導電性組成物を得ることができる。
【００３８】
式（１）において、Ｒ１は、好ましくは炭素数２〜４のアルキレン基であり、Ｒ２は、好ましくはメチル基であり、Ｒ３は、好ましくはメチル基であり、Ｒ４は、好ましくは水素原子であり、Ｒ５は、好ましくは炭素数２〜５のアルキル基であり、ｎは、好ましくは２〜４である。
【００３９】
好ましい式（１）の化合物は、式（１Ａ）：
【化４】
2020139011.tif 000005
で表される化合物である。
【００４０】
本発明者らは、種々の分散剤の中でも、特に（Ｄ）式（１）の化合物を含むことにより、著しく高い流動性を有する導電性組成物を得ることができることを見出した。（Ｄ）式（１）の化合物を含むことにより、高い流動性を有する導電性組成物を得ることができる理由としては、以下が考えられる。（Ｄ）式（１）の化合物を含むことにより、（Ａ）導電性粒子の表面に式（１）化合物が吸着し、立体障害反発、正電反発によって導電性粒子をより分散させることができ、かつ再凝集を防いでいると考えられる。また、導電性粒子の表面のぬれが進むことで、粘度が下がり、チクソトロピーインデックス（ＴＩ値）が下がると考えられる。特に、式（１）の化合物におけるイミダゾール部分を含む疎水性基が、（Ａ）導電性粒子の表面に吸着することで、著しく流動性を向上することができると考えられる。
【００４１】
本実施形態において、好ましくは、導電性組成物中における（Ｄ）式（１）で表される化合物の量は、（Ａ）導電性粒子１００質量部に対して０．１〜５．０質量部であり、より好ましくは、０．２〜３．０質量部である。（Ｄ）式（１）で表される化合物の量をこの範囲内とすることにより、流動性がより向上し、かつ抵抗値の低い樹脂組成物を提供することができる。
【００４２】
（Ｅ）不飽和脂肪酸のトリグリセリド
本実施形態の導電性組成物は、さらに（Ｅ）不飽和脂肪酸のトリグリセリドを含むことができる。これにより、樹脂組成物の導電性がさらに向上することができる。
（Ｅ）不飽和脂肪酸のトリグリセリドとは、１分子のグリセロールに３つの不飽和脂肪酸がエステル結合したアシルグリセロールのことをいう。不飽和脂肪酸としては、１つ以上の不飽和の炭素結合をもつ脂肪酸であり、モノ不飽和脂肪酸、ジ不飽和脂肪酸、トリ不飽和脂肪酸等が挙げられるが、モノ不飽和脂肪酸が好ましい。モノ不飽和脂肪酸としては、例えば、クロトン酸、ミリストレイン酸、パルミトレイン酸、サピエン酸、オレイン酸、エライジン酸、バクセン酸、ガドレイン酸、エイコセン酸、エルカ酸、ネルボン酸、リシノール酸等が挙げられるが、オレイン酸、リシノール酸が好ましい。ジ不飽和脂肪酸としては、例えば、リノール酸、エイコサジエン酸、ドコサジエン酸等が挙げられるが、リノール酸が好ましい。トリ不飽和脂肪酸としては、例えば、リノレン酸、ピノレン酸、エレオステアリン酸、エイコサトリエン酸等が挙げられる。
（Ｅ）不飽和脂肪酸のトリグリセリドは、１分子中同じ不飽和脂肪酸が３つ結合していてもよいし、１分子中異なる不飽和脂肪酸がそれぞれ１つずつ結合していてもよいし、１分子中同じ不飽和脂肪酸が２つ及び異なる不飽和脂肪酸が１つ結合していてもよい。１分子中同じ不飽和脂肪酸が３つ有している（Ｅ）不飽和脂肪酸のトリグリセリドとしては、例えば、リシノール酸が３つ結合しているトリグリセリドが挙げられる。１分子中異なる不飽和脂肪酸がそれぞれ１つずつ結合している（Ｅ）不飽和脂肪酸のトリグリセリドとしては、例えば、リシノール酸、オレイン酸、リノール酸がそれぞれ結合しているトリグリセリドが挙げられる。１分子中同じ不飽和脂肪酸が２つ及び異なる不飽和脂肪酸が１つ結合している（Ｅ）不飽和脂肪酸のトリグリセリドとしては、例えば、オレイン酸が２つ及びリシノール酸が１つ結合しているトリグリセリド、並びにリシノール酸が２つ及びオレイン酸が１つ結合しているトリグリセリドが挙げられる。
これら不飽和脂肪酸のトリグリセリドは、単独で、又は２種以上を併用することができる。
【００４３】
（Ｅ）不飽和脂肪酸のトリグリセリドのより好ましい例としては、リシノール酸のトリグリセリドであり、下記式（２）：
【化５】
2020139011.tif 000006
で表される化合物である。
【００４４】
ヒマシ油は、植物油の一種であり、不飽和脂肪酸（リシノール酸が８７％、オレイン酸が７％、リノール酸が３％）のトリグリセリド及び少量の飽和脂肪酸（パルミチン酸、ステアリン酸などが３％）のトリグリセリドを含む。（Ｅ）不飽和脂肪酸のトリグリセリドとして、ヒマシ油を用いることもできる。
【００４５】
導電性組成物中における（Ｅ）不飽和脂肪酸のトリグリセリドの量としては、（Ａ）導電性粒子１００質量部に対して０．３〜５質量部であることが好ましく、０．４〜４質量部であることがより好ましい。この範囲の量とすることにより、導電性をより向上することができる。
【００４６】
（Ｆ）その他の成分
本実施形態の導電性組成物は、（Ｆ）その他の添加剤、例えば、分散剤、レオロジー調整剤、及び顔料などから適宜選択したものを含有してもよい。
【００４７】
［導電性組成物の製造方法］
本実施形態の導電性組成物は、上記の各成分を、例えば、ライカイ機、ポットミル、三本ロールミル、回転式混合機、二軸ミキサー等を用いて混合することで製造することができる。
【００４８】
［導電性組成物の用途］
導電性組成物の用途について説明する。本実施形態の導電性組成物は、所定の場所に塗布することにより、導電性接着剤及び／又は封止材として用いることができる。したがって、上記第一の実施形態の導電性組成物を含む導電性接着剤は、本発明の一実施形態である。塗布方法は任意であり、例えば、ディスペンス、ジェットディスペンス、孔版印刷、スクリーン印刷、ピン転写、スタンピングなどの公知の方法を用いて塗布することができる。
【００４９】
本発明の導電性組成物又は導電性接着剤を所定の位置に塗布した後、塗布した導電性組成物又は導電性接着剤を、加熱処理することにより、硬化させることができる。加熱処理は、６０〜１００℃まで２０〜４０分間で温度を上昇させ、その後５０〜７０分間、昇温後の温度を保つことにより硬化させることができる。具体的には、８０℃まで３０分間で温度を上昇させ、その後６０分間８０℃に温度を保つことにより硬化させることができる。
【００５０】
本発明の導電性組成物又は導電性接着剤は、カメラモジュール用導電性接着剤として用いることができる。本発明の導電性組成物又は導電性接着剤は、高い流動性及び所定の導電性を共に有する。そのため、本発明の導電性組成物又は導電性接着剤は、カメラモジュールの固定の際に必要な流動性及び導電性の要求を満たすことができる。
【００５１】
ブラケットへのカメラモジュールの接着のために、近年、さらに、小さい寸法の隙間へ接着剤を注入するという要求が多くなっている。具体的には、ブラケットとカメラモジュールの間の隙間は、数百μｍ（例えば３００μｍ〜６００μｍ）であり、長さ数ｍｍに渡って接着剤を注入することが必要である。仮固定用接着剤により、ブラケットに対してカメラモジュールを固定した後に、本実施形態の導電性接着剤をジェットディスペンスするならば、カメラモジュールとブラケットとの間の小さい寸法の隙間へ、導電性接着剤を供給（注入）することができる。本実施形態の導電性接着剤は、導電性を有するので、導電性ペースト（アース用のペースト）及びブラケットフィル用の接着剤（封止用の接着剤）の二つの機能を有する。したがって、本実施形態の導電性接着剤は、導電性ペースト及びブラケットフィル用の接着剤の二種を用いる代わりに、一つの接着剤として用いることができる。その後、供給した導電性組成物又は導電性接着剤を、加熱処理することにより硬化して、カメラモジュールをブラケットに対し最終的に固定する。よって、本発明の導電性接着剤の硬化物を含むカメラモジュールもまた、本発明の一実施形態である。
【００５２】
以上述べたように、流動性が高く、導電性を有する本実施形態の導電性接着剤を用いることにより、ブラケットに対するカメラモジュールのアースを取る工程、及び最終的にカメラモジュールを固定する工程の２つの工程を、１つの工程により行うことができる可能性があり、製造コストの低下が期待できる。
【００５３】
本実施形態の導電性接着剤の電気抵抗率ρは、１．０×１０−４〜５．０×１０−１Ω・ｃｍであることが好ましい。本実施形態の導電性接着剤は、アースを取るための導電性を有していれば足り、高い導電性を求める必要はない。
【００５４】
上記のとおり、ブラケットに対するカメラモジュールのアースを取るため、及び最終的にカメラモジュールを固定するために、本発明の導電性組成物又は導電性接着剤を用いることができる。
【００５５】
本実施形態の導電性接着剤は、小さい寸法の隙間へ供給することが可能なので、カメラモジュール及びイメージセンサモジュールのような、微小な素子を、装置の所定の場所に固定するために好ましく用いることができる。また、本実施形態の導電性接着剤は、狭い隙間の封止及び接着のために用いることができるので、チップ抵抗器、発光ダイオード（ＬＥＤ）など、電子部品の回路の形成や電極の形成、電子部品の基板への接合等に用いることが可能である。
【実施例】
【００５６】
以下、本発明を実施例及び比較例によりさらに詳細に説明するが、本発明はこれら実施例に限定されるものではない。
【００５７】
［導電性組成物の調製］
以下の成分を、表１に示す割合で混合して、実施例及び比較例の導電性組成物を調製した。具体的には、各成分を、プラネタリーミキサーで混合し、さらに三本ロールミルで分散し、ペースト化することによって調製した。なお、表１に示す各成分の割合は、全て質量部で示している。
【００５８】
（Ａ）導電性粒子
（銀粒子１）フレーク状粒子、平均粒径６μｍ（ＭＥＴＡＬＯＲ社製、製品名：ＥＡ−０００１）
（銀粒子２）球状粒子、平均粒径５μｍ（ＭＥＴＡＬＯＲ社製）
【００５９】
（Ｂ）熱硬化性樹脂
（熱硬化性樹脂１）ビスフェノールＦ型エポキシ樹脂・ビスフェノールＡ型エポキシ樹脂混合物（芳香族系エポキシ樹脂）（ＤＩＣ株式会社製、ＥＸＡ８３５ＬＶ、エポキシ当量１６５）
（熱硬化性樹脂２）アミノフェノール型液状エポキシ樹脂、（三菱化学株式会社製、製品名：ｊＥＲ６３０Ｄ）
【００６０】
（Ｃ）硬化剤
（硬化剤１）アミン系硬化剤（富士化成工業社製、製品名：フジキュア−ＦＸＲ−１０２０）
（硬化剤２）アミン系硬化剤（富士化成工業社製、製品名：フジキュア−ＦＸＲ−１１２１）
【００６１】
（Ｄ）式（１）の化合物
分散剤ＤＩＳＰＥＲＢＹＫ−２１６３（ビッグケミー・ジャパン株式会社製）（式（１Ａ）の化合物を有効成分として４５％含有する。表１中の量は、式（１Ａ）化合物の量である。）
【００６２】
（Ｅ）不飽和脂肪酸のトリグリセリド
ヒマシ油（伊藤製油社製）（不飽和脂肪酸（リシノール酸が８７％、オレイン酸が７％、リノール酸が３％）のトリグリセリド及び少量の飽和脂肪酸（パルミチン酸、ステアリン酸などが３％）のトリグリセリドを含む。表１中の量は、不飽和脂肪酸のトリグリセリドの量である。）
【００６３】
［粘度の測定方法］
実施例及び比較例の導電性組成物の粘度は、導電性組成物を製造した直後、ブルックフィールド社製（Ｂ型）粘度計を用いて２５℃の温度で測定した。粘度の測定は、実施例及び比較例のそれぞれの導電性接着剤に対して、１０ｒｐｍの回転速度で行った。下記表１に測定結果を示す。
【００６４】
［流動性の測定方法］
表１の「流動性（秒／ｍｍ）」は、６００μｍの隙間へジェットディスペンスしたときの、導電性組成物の流動性を示す指標である。具体的には、図１（側面から見た模式図）及び図２（上面から見た模式図）を示すような治具を用いて、導電性組成物の流動速度を測定した。すなわち、図１及び図２に示すように、ステンレス板１４の上に隙間ｄが６００μｍとなるようにスペーサ１６を介してガラス板１２を配置し、その隙間の開口部近傍（図１の矢印部分）に、実施例及び比較例の導電性組成物２０をジェットディスペンスすることにより配置した。その隙間への導電性組成物２０の流動が、所定の距離Ｌ（ｍｍ）＝２０ｍｍになったときの時間ｔ（秒）を測定し、１ｍｍ当たりの流動時間ｔ／Ｌ（秒／ｍｍ）を計算することにより、流動性とした。流動性の測定は、４０℃で行った。下記表１に測定結果を示す。
【００６５】
［電気抵抗の測定方法］
表１の「抵抗値（Ω）」は、実施例及び比較例の導電性組成物を硬化させたときの電気抵抗の測定値である。電気抵抗の測定は、図３に示すような電極２４を用いて行った。すなわち、図３に示すように、硬化させたガラス板１２の上に１対の帯状の電極２４を、電極２４の間隔Ｄが４０ｍｍとなるように配置した。ガラス板１２及び１対の電極２４の上に、実施例及び比較例の導電性組成物を幅Ｗが１０ｍｍとなるように孔版印刷法で配置し、硬化させた。配置した導電性組成物を、８０℃まで３０分間で温度を上昇させ、その後６０分間８０℃に温度を保つことにより硬化させた。硬化したときの導電性組成物の膜厚は、２０μｍだった。硬化した１対の電極２４の間の電気抵抗値を抵抗計Ｒにより測定することで、実施例及び比較例の電気抵抗値を得た。なお、膜厚の測定には、（株）東京精密製表面粗さ形状測定機（型番：サーフコム１５００ＳＤ−２）を用いた。また、電気抵抗値の測定には、（株）ＴＦＦケースレーインスツルメンツ製デジタルマルチメーター（型番：２００１）を用いた。下記表１に測定結果を示す。
【００６６】
【表１】
2020139011.tif 000007
【００６７】
表１に示す結果からわかる通り、式（１）化合物を含む実施例１〜９の導電性組成物は、粘度が低く、流動性が高かった。一方、式（１）化合物を含まない比較例１の導電性組成物は、粘度が高い上、流動性も低く、流動性の測定試験において開口部より３ｍｍ先には流動せず、試験片の所定の距離Ｌまで到達しなかった。
【００６８】
また、式（１）化合物を含む実施例１〜９の導電性組成物は、電気抵抗値も４．２〜７２０Ωの範囲であり、アースをとるという用途においては適切な値だった。（Ｅ）不飽和脂肪酸のトリグリセリドをさらに含む実施例７〜９は、（Ｅ）成分を含まない実施例１と比較して抵抗値が低く、導電性が向上したといえる。
【００６９】
以上のことから、式（１）化合物を含む実施例１〜９の導電性組成物は、高い流動性を示し、適度な導電性を有することが明らかとなった。したがって、本発明の導電性組成物は、例えばカメラモジュールの固定のための導電性接着剤として好ましく用いることができるといえる。
【符号の説明】
【００７０】
１２  ガラス板
１４  ステンレス板
１６  スペーサ
２０  導電性組成物
２２  ガラス板
２４  電極
Ｒ  抵抗計
５０  ジェットディスペンサー
５２  ニードル
５４  シール（密封部材）
５６  ノズル
Ｓ  ストローク
【図１】
2020139011.tif 000010
【図２】
2020139011.tif 000011
【図３】
2020139011.tif 000012
【図４】
2020139011.tif 000013